ПРОППАНТ И СПОСОБ ЕГО ПОЛУЧЕНИЯ

3
1. Проппант, используемый при добыче нефти и газа методом гидравлического разрыва пласта, полученный в виде гранул с диаметром 100-2000 мкм и пикнометрической плотностью 1,0-3,5 г/см, из минерального сырья, состоящий из сердцевины и оболочки, отличающийся тем, что структура оболочки аморфная.
2. Проппант по п.1, отличающийся тем, что в качестве минерального сырья могут быть природные или искусственно полученные оксидные материалы, содержащие, по крайней мере, одни из оксидов следующих элементов - Mg, Ca, Ti, Zr, Hf, Cr, Mo, W, В, Al, Si, Na, K, Fe.
3. Проппант по п.1, отличающийся тем, что в качестве минерального сырья могут быть габбро, базальт, бокситы, природные необожженные гидраты алюминия, нефелиновые сиениты, глины, каолины, дистен-силлиманитовые концентраты, андалузит, силлиманит, кианит, полевые шпаты, вермикулит, глинистые сланцы, глинозем металлургический, доменные шлаки, отходы производства глинозема или их смеси.
4. Проппант по п.1, отличающийся тем, что оболочка содержит карбиды и/или нитриды, по крайней мере, одного из следующих элементов - Mg, Ca, Ti, Zr, Hf, Cr, Mo, W, В, Al, Si, Na, K, Fe.
6
5. Проппант по п.1, отличающийся тем, что оболочка имеет толщину от 0,5 нм до 1,0·10 нм.
6
6. Способ получения проппанта, состоящий из предварительной подготовки исходного минерального сырья, плавления и получения из него гранул, охлаждения гранул и рассева их на товарные фракции, отличающийся тем, что при охлаждении гранул скорость охлаждения поверхности гранул более 1,0·10 °С/с.
7. Способ получения проппанта по п.6, отличающийся тем, что предварительная подготовка исходного минерального сырья состоит в дроблении и измельчении до крупности частиц 100-2000 мкм.
8. Способ получения проппанта по п.6, отличающийся тем, что предварительная подготовка исходного минерального сырья состоит в получении гранул фракции 150-2500 мкм грануляцией смеси измельченного до среднего размера зерен 3-5 мкм минерального сырья с 4-%-ным водным раствором карбометилцеллюлозы в качестве связующего.
9. Способ получения проппанта по п.6, отличающийся тем, что плавление предварительно подготовленного минерального сырья осуществляют в плазменном реакторе газоразрядной плазмы низкого давления (низкотемпературной плазмы).
10. Способ получения проппанта по п.9, отличающийся тем, что газоразрядная плазма образована применением одного из следующих газов: азот, аргон, один из углеводородных газов, водород.
-5
3
11. Способ получения проппанта по п.9, отличающийся тем, что газоразрядная плазма образована при расходе плазмообразующего газа 8-15·10 м/с.